(57)【特許請求の範囲】
【請求項１】
修復歯科において使用される少なくとも１つの重合性基を有するフリーラジカル重合性マクロ環状オリゴマーを調製する方法であって、
（ｉ）下記スキームによって、反応性でありかつフリーラジカル重合性の前駆物質の縮合基を活性化させる工程
【化４】
0005647176.tif 000005
（式中、ＹはＡｒまたはシクロヘキシルであり、ＸはＯまたはＣＯＯである）と、
（ｉｉ）カーボネート、エステル、シロキサンまたはホスホネートの結合を与える、活性化させた反応性でありかつフリーラジカル重合性の前駆物質とカップリング剤との間の縮合によって、擬高希釈条件下においてフリーラジカル重合性マクロ環状オリゴマーを調製する工程と
を含む方法。
【請求項２】
前記活性化させた前駆物質が、液体および／または結晶性固体である、請求項１に記載の方法。
【請求項３】
前記反応性でありかつフリーラジカル重合性の前駆物質が、下記式のＢｉｓＧＭＡである、請求項１に記載の方法。
【化５】
0005647176.tif 000006
【請求項４】
前記カップリング剤が、第一級ジオールまたは二塩基酸である、請求項１〜３のいずれか一項に記載の方法。
【請求項５】
前記カップリング剤が、１，１０−デカンジオールである、請求項１〜４のいずれか一項に記載の方法。
【請求項６】
前記反応性でありかつフリーラジカル重合性の前駆物質の縮合基を、カルボニルジイミダゾールを用いて活性化させる、請求項１〜５のいずれか一項に記載の方法。
【請求項７】
請求項１〜６のいずれか一項に記載の方法により得られる、下記式のＣ１０−ＣＹＣＢＧＭ。
【化６】
0005647176.tif 000007
【発明の詳細な説明】
【技術分野】
【０００１】
本発明は、重合に際しての低い収縮および低い収縮応力によって特徴付けられる、ラジカル重合性マクロ環状化合物および組成物に関する。かかる低収縮および低応力樹脂は、広い範囲の用途を、特に、硬化材料内の寸法安定性および収縮応力が全体的な性能にとって決定的に重要な意味を持つマイクロエレクトロニクス、特殊コーティング、および修復歯科において、見出す可能性がある。
【背景技術】
【０００２】
硬化性材料の重合収縮とは、重合または硬化中の寸法収縮のことである。重合中の共有結合の形成は、分子が自由でファンデルワールス距離にあるときよりもそれら分子を互いに近づけるからである。一方、重合応力の起源は、硬化中の拘束された重合または収縮に由来する。したがって、これは重合収縮に関連するだけではなく、重合動力学にも依存する。
【０００３】
分子量の増加に伴って、ポリマー鎖の移動性が制限され、拡散が律速因子となることは周知である。加えて、架橋系におけるかかる制限された移動性は、直鎖系の場合と比較してより早く現れると思われ、このことは追加の反応が重合応力の増加に導くことを意味する。応力の発生と増大を抑制するためのさまざまな方法がある。
１．重合速度を低下させる。
・安定ラジカルのような特別な速度抑制剤を導入すること。
・セグメント重合技法と同様に、重合した領域で増大した応力が隣接する未重合領域へ移されて開放されることが可能な、複数の異なる重合領域を創り出すこと。
・複数の異なる重合基を使用すること。
・早い段階におけるその反応性を制限するために、寸法の大きいマクロモノマーを使用すること。
２．変換を減少する。
・マクロ環状体、デンドリマー、または超分岐体のような２次元または３次元構造をあらかじめ作製すること。
３．許容しうる力学的性質を提供するために架橋密度を制限すること。
【発明の概要】
【発明が解決しようとする課題】
【０００４】
特定の歯科修復組成物における重合収縮および重合応力を軽減させるためには、上記の手法のすべてを考慮に入れる。しかし、本発明においては、目的は、フリーラジカル重合によって３次元ネットワークに変換されるであろうマクロ環状オリゴマーを製造する一般的方法を提供することである。
【０００５】
米国特許第４６４４０５３号は、マクロ単環状化合物を合成する方法を開示した。次いで、カーボネート、エステル、アミド、エーテル、イミド、スルフィド、等を含む種々のマクロ環状オリゴマーが調製されてきた。しかし、これらのマクロ環状体を変換させて高分子量のポリマーにするためには、高温の開環反応が関与させられなければならない。
【０００６】
米国特許第５０４７２６１号は、メタクリレートと急速共重合させるための５員環カーボネート基を含有する組成物を開示した。
【０００７】
米国特許第５７９２８２１号は、メタクリレートがシクロデキストリン（ＣＤ）に結合した重合性シクロデキストリンを開示した。
【０００８】
米国特許第５９６２７０３号は、ノルボルネニルまたはノルボルナジエニル基を有する官能性２環式メタクリレートを開示した。
【０００９】
米国特許第６０４３３６１号は、重合性環状アリルスルフィドが低収縮材料用に使用されることを開示した。
【課題を解決するための手段】
【００１０】
〔アプローチ〕
マクロ環状オリゴマーは、カーボネート、エステル、シロキサン、ホスホネート、等の結合を与えてマクロ環状オリゴマーをもたらす、反応性でありかつフリーラジカル重合性の前駆物質と種々のカップリング剤との間の縮合によって、擬高希釈条件下において調製される。メタクリレート基の早すぎる重合を回避するためには、カップリングモノマーとの環化のための穏やかな反応を確保するために縮合基は通常活性化されなければならない。
【００１１】
ＢｉｓＧＭＡは、広く使用される歯科用樹脂であり、２つのラジカル重合性基すなわちメタクリレート基および２つのヒドロキシル基を包含している。これがＢｉｓＧＭＡを重合性マクロ環状オリゴマーの理想的な候補にしているが、ＢｉｓＧＭＡ異性体の存在が、この方法を複雑にする。スキームＩに示すように、カルボニルジイミダゾール（ＣＤＩ、１）が、ＢｉｓＧＭＡ（２）中の第二級アルコールと選択的に反応して活性化されたＢｉｓＧＭＡすなわちＤＩＺ−ＢｉｓＧＭＡ（３）を与えるために使用された。これは単離され、ＤＩＺ−ＢｉｓＧＭＡの化学構造がＦＩＴＲおよびＮＭＲで完全に明らかにされた。実際に、Ｃｏｕｒｔｌａｕｌｄｓ、ＥｎｇｌａｎｄのＤａｖｉｓらの最近の報告によれば、ＣＤＩおよびその中間体は、明確に規定されたさまざまな分子配列の制御された形成の間に、第一級、第二級、第三級の同種の基に対して驚くほど特異性を示すことができた［１〜５］。本発明者らの着想は、同じＣＤＩの化学を採用することおよび２つの第二級ヒドロキシル基を活性化することである。さらに、活性化された前駆物質ＤＩＺ−ＢｉｓＧＭＡを、スキームＩＩに示すように、いくつかの第一級ジオール１，１０−デカンジオールと擬高希釈条件下において反応させた。両方の反応剤は、環状生成物の有利な形成を確実にするためにゆっくり正確に制御された添加によって、高希釈条件にある系中へ同時に投入された。生成物Ｃ１０−ＣＹＣＢＧＭ（５）は、典型的な高希釈条件（０．００１Ｍ）よりもはるかに高い最終濃度０．０２Ｍで蓄積されるので、それ故にこの方法は擬高希釈法と呼ばれる。イミダゾールは、前駆物質および環化ステップの両方から生成されるので、ＤＩＺ−ＢｉｓＧＭＡの直接分離なしで連続法が首尾よく開発された。
【００１２】
【化１】
0005647176.tif 000002
【００１３】
【化２】
0005647176.tif 000003
【００１４】
【化３】
0005647176.tif 000004